(57)【要約】  ホウ酸アルミニウムに対し、Ｚｒ、Ｓｉ、ＦｅおよびＴｉを含む群から選択される元素の酸化物のうち少なくとも一種の酸化物を含有する修飾ホウ酸アルミニウムを含む担体と、該担体に担持された白金族元素とを含み、前記酸化物の濃度が、修飾ホウ酸アルミニウムの質量を基準として、０．０６質量％〜１８質量％である。【特許請求の範囲】
【請求項１】
ホウ酸アルミニウムに対し、Ｚｒ、Ｓｉ、ＦｅおよびＴｉを含む群から選択される元素の酸化物のうち少なくとも一種の酸化物を含有する修飾ホウ酸アルミニウムを含む担体と、該担体に担持された白金族元素とを含み、前記酸化物の濃度が、修飾ホウ酸アルミニウムの質量を基準として、０．０６質量％〜１８質量％であることを特徴とする排気ガス浄化用触媒。
【請求項２】
前記担体に担持された白金族元素は、Ｐｄ、Ｐｔ、Ｒｈ又はＲｕの何れか一種、あるいは二種以上であることを特徴とする請求項１に記載の排気ガス浄化用触媒。
【請求項３】
セラミックス又は金属材料からなる触媒支持体と、該触媒支持体上に担持されている請求項１又は２に記載の排気ガス浄化用触媒の層とを含むことを特徴とする排気ガス浄化用触媒構成体。
【発明の詳細な説明】
【技術分野】
【０００１】
本発明は排気ガス浄化用触媒及び排気ガス浄化用触媒構成体に関し、より詳しくは、耐硫黄性に優れた排気ガス浄化用触媒及び排気ガス浄化用触媒構成体に関する。
【背景技術】
【０００２】
自動車等の内燃機関から排出される排気ガス中には炭化水素（ＨＣ）、一酸化炭素（ＣＯ）、窒素酸化物（ＮＯＸ）等の有害成分が含まれている。それで、従来から、これらの有害成分を浄化して無害化するために三元触媒が用いられている。【０００３】
このような三元触媒においては、触媒活性成分としてＰｔ、Ｐｄ、Ｒｈ等の貴金属が用いられており、担体としてアルミナ、セリア、ジルコニアや酸素吸蔵能力を持つセリア−ジルコニア複合酸化物等が用いられており、触媒支持体としてセラミックス又は金属材料からなるハニカム、板、ペレット等の形状のものが用いられている。【０００４】
自動車排気ガスの規制強化に伴い、内燃機関排気ガス浄化用触媒の主要触媒活性成分であるＰｔ及びＲｈの需要が増大し、価格が高騰したことを受け、特にＲｈについて価格変動の影響が大きいので、貴金属の中でも廉価であるＰｄへの代替化が望まれ、比較的安価なＰｄを触媒活性成分として利用することにより排気ガス浄化用触媒のコストを削減することが検討され、種々の手段が提案されている。その中で、担体としてホウ酸アルミニウムを用いた例もあり、ホウ酸アルミニウムウィスカーによって外側が覆われその内部に中空部が形成された粉状体を含む圧粉体に触媒成分を担持させることで、処理される排気ガスのガス拡散性の向上によって、従来より優れた触媒性能が得られるものである（特許文献１参照）。しかしながら、ホウ酸アルミニウムのウィスカーは針状であるので比表面積が小さいため、排気ガス浄化用触媒として用いられる際に発生する貴金属の凝集が避けられず、耐久性に問題がある。そこで、このような問題を解消するものとして、本出願人は、先に、担体として特定のホウ酸アルミニウムを用いた触媒を開発した（特許文献２、３参照）。
【先行技術文献】
【特許文献】
【０００５】
【特許文献１】特開２００２−３７００３５号公報
【特許文献２】特開２０１２−１６６８５号公報
【特許文献３】特開２０１３−７５２８６号公報
【発明の概要】
【発明が解決しようとする課題】
【０００６】
しかしながら、触媒に含まれるＰｄ成分は排ガス中に含まれる硫黄（Ｓ）成分により、触媒性能が低下することが知られており、耐硫黄性を向上させることは排ガス触媒開発において大きな課題である。【０００７】
本発明の目的は、担体としてホウ酸アルミニウムを用い、耐硫黄性に優れた排気ガス浄化用触媒及び排気ガス浄化用触媒構成体を提供することにある。
【課題を解決するための手段】
【０００８】
本発明者らは上記の目的を達成するために鋭意検討した結果、ケージ型構造を有するホウ酸アルミニウムに対し、ＺｒＯ２、ＳｉＯ２、Ｆｅ２Ｏ３、ＴｉＯ２など酸性元素を有する化合物を修飾することにより、耐硫黄性が向上することを見出し、本発明を完成した。【０００９】
すなわち、本発明の一の態様は、ホウ酸アルミニウムに対し、Ｚｒ、Ｓｉ、ＦｅおよびＴｉを含む群から選択される元素の酸化物のうち少なくとも一種（以下、「修飾元素」という）の酸化物を含有する修飾ホウ酸アルミニウムを含む担体と、該担体に担持された白金族元素とを含み、前記酸化物の濃度が、修飾ホウ酸アルミニウムの質量を基準として、０．０６質量％〜１８質量％であることを特徴とする排気ガス浄化用触媒にある。【００１０】
ここで、前記担体に担持された白金族元素は、Ｐｄ、Ｐｔ、Ｒｈ又はＲｕの何れか一種、あるいは二種以上であることが好ましい。【００１１】
また、本発明の他の態様は、セラミックス又は金属材料からなる触媒支持体と、該触媒支持体上に担持されている上記排気ガス浄化用触媒の層とを含むことを特徴とする排気ガス浄化用触媒構成体にある。【００１２】
なお、ホウ酸アルミニウムの特性及びその製造方法等については、例えば、Siba P. Ray,“Preparation and Characterization of Aluminum Borate”, J. Am. Ceram. Soc., 75〔9〕, p2605-2609 (1992)等に記載されている。【００１３】
従来は、ホウ酸アルミニウムは化学分析により式９Ａｌ２Ｏ３・２Ｂ２Ｏ３（Ａｌ１８Ｂ４Ｏ３３）で表示されていたが、Martin等,“Crystal-chemistry of mullite - type aluminoborates Al18B4O33 and Al5BO9:A stoichiometry puzzle”, Journal of Solid State Chemistry 184(2011) 70-80 には、結晶構造解析によればホウ酸アルミニウムはＡｌ５ＢＯ９（５Ａｌ２Ｏ３：Ｂ２Ｏ３、Ａｌ２０Ｂ４Ｏ３６）、すなわち、式１０Ａｌ２Ｏ３・２Ｂ２Ｏ３で表示されること、ホウ酸アルミニウムに対しては９Ａｌ２Ｏ３・２Ｂ２Ｏ３（Ａｌ１８Ｂ４Ｏ３３）及びＡｌ５ＢＯ９（５Ａｌ２Ｏ３：Ｂ２Ｏ３、Ａｌ２０Ｂ４Ｏ３６）の両方が許容されること（即ち、同一物質であること）が記載されている。【００１４】
よって、本発明で用いるホウ酸アルミニウムは、式１０Ａｌ２Ｏ３・２Ｂ２Ｏ３（５Ａｌ２Ｏ３：Ｂ２Ｏ３、Ａｌ２０Ｂ４Ｏ３６）で表示されるもの、又は式９Ａｌ２Ｏ３・２Ｂ２Ｏ３（Ａｌ１８Ｂ４Ｏ３３）で表示されるものを包含するものである。かかるホウ酸アルミニウムは、Ｘ線回折によって式１０Ａｌ２Ｏ３・２Ｂ２Ｏ３で表わされるホウ酸アルミニウムであると同定できるが、他の存在形態としてＸ線回折の標準チャートとして式９Ａｌ２Ｏ３・２Ｂ２Ｏ３（Ａｌ１８Ｂ４Ｏ３３）としても存在し得るものである。すなわち、式１０Ａｌ２Ｏ３・２Ｂ２Ｏ３または式９Ａｌ２Ｏ３・２Ｂ２Ｏ３（Ａｌ１８Ｂ４Ｏ３３）と同定できるもののうち少なくともいずれか一方、または双方を含むものである。
【発明の効果】
【００１５】
本発明の排気ガス浄化用触媒は、耐硫黄性に優れ、かつ硫黄被毒後の浄化性能に優れたものである。 
【発明を実施するための形態】
【００１６】
本発明の排気ガス浄化用触媒で用いる担体は、ホウ酸アルミニウムに、Ｚｒ、Ｓｉ、ＦｅおよびＴｉを含む群から選択される元素の酸化物のうち少なくとも一種の酸化物を含有した修飾ホウ酸アルミニウムを含む。このような修飾ホウ酸アルミニウムは、表面に酸性元素が存在し、表面の酸性が強くなるので、硫黄によりアタックされ難くなると推定され、これにより、担持されているＰｄ等の白金族元素の失活が防止される。なお、ホウ酸アルミニウムは、ケージ型構造を有するものが好ましい。
【００１７】
修飾ホウ酸アルミニウム粒子は、水銀ポロシメーターにより測定された対数微分空隙容積分布において、空隙容積径２０ｎｍ〜１００ｎｍの範囲に細孔ピークを有することが好ましく、その中でも空隙容積径２５ｎｍ〜７０ｎｍの範囲に細孔ピークを有することがさらに好ましい。当該細孔ピークが空隙容積径２０ｎｍ以上の範囲に存在すると、排気ガス中に含まれる硫黄分の蓄積による空隙の閉塞が生じ難くなり、耐硫黄性に優れたものとなる。よって、触媒に担持した貴金属の触媒性能が低下するのを効果的に抑制することができる。他方、細孔ピークが空隙容積径１００ｎｍに存在するように製造するのが製造上の限界と考えられる。
【００１８】
ここで、白金族元素としては、ルテニウム（Ｒｕ）、ロジウム（Ｒｈ）、パラジウム（Ｐｄ）、オスミウム（Ｏｓ）、イリジウム（Ｉｒ）、白金（Ｐｔ）を挙げることができ、このうち少なくとも一種、あるいは二種以上の白金族元素を本発明の排気ガス浄化用触媒に用いることができる。 また、本発明は、Ｐｄを含む排気ガス浄化用触媒に適用させるのが効果的である。
【００１９】
修飾元素の酸化物の含有濃度は、前記酸化物を担持させた修飾ホウ酸アルミニウムに対し、０．０６〜１８質量％が好ましく、より好ましくは、０．１０〜１０質量％であるのが望ましい。この範囲より少ないと、含有の効果が十分に顕著には発揮されず、一方、この範囲より多いと、表面に存在する酸化物上に白金族元素が担持されてしまい、活性種としての効果が低減することになるからである。なお、修飾元素の酸化物はそれぞれの酸化物の結晶構造を有していても、非結晶の状態のいずれでも本発明の排気ガス浄化用触媒に用いることができる。
【００２０】
本発明の排気ガス浄化用触媒は、上記修飾ホウ酸アルミニウムを含む担体に白金族の元素を担持させたものである。白金族元素の担持量は白金族元素のメタルの質量に換算して担体の質量を基準にして好ましくは０．１〜５質量％、より好ましくは０．２〜４質量％である。修飾ホウ酸アルミニウムにＰｄ等の白金族元素を担持させることにより、酸素貯蔵能力を有するＣｅＯ２−ＺｒＯ２に白金族元素を担持させた場合やＬａ安定化アルミナに白金族元素を担持させた場合よりも、高温耐久後の白金族元素の分散度劣化率が抑えられ、高温耐久後の白金族元素のシンタリングの抑制が図られる。
【００２１】
本発明の排気ガス浄化用触媒構成体は、セラミックス又は金属材料からなる触媒支持体上に上記の本発明の排気ガス浄化用触媒からなる層を形成させ、担持させたものである。その担持量は好ましくは７０〜３５０ｇ／Ｌ、より好ましくは１００〜３００ｇ／Ｌである。このような排気ガス浄化用触媒構成体においては、セラミックス又は金属材料からなる触媒支持体の形状は、特に限定されるものではないが、一般的にはハニカム、板、ペレット等の形状であり、好ましくはハニカム形状である。また、このような触媒支持体の材質としては、例えば、アルミナ（Ａｌ２Ｏ３）、ムライト（３Ａｌ２Ｏ３−２ＳｉＯ２）、コージェライト（２ＭｇＯ−２Ａｌ２Ｏ３−５ＳｉＯ２）等のセラミックスや、ステンレス等の金属材料を挙げることができる。
【００２２】
本発明の排気ガス浄化用触媒構成体の態様の一例としては、セラミックス又は金属材料からなる触媒支持体上に上記の本発明の排気ガス浄化用触媒を含む層を下層として担持させた後、その層の上にＲｈを含有する触媒層を形成させたものが挙げられる。この場合、下層の触媒に担持させる白金族元素としてＰｄを選択する。Ｒｈを含む触媒層におけるＲｈの担持量はＲｈを含む触媒層中の担体、例えば、酸化ジルコニウムや酸化アルミニウムの質量を基準にして好ましくは０．０５〜２．０質量％、より好ましくは０．０５〜１．５質量％である。この形態の排気ガス浄化用触媒構成体においてはＰｄ：Ｒｈの比は好ましくは１：３〜５０：１、より好ましくは１：２〜４０：１である。また、下層の担持量は好ましくは７０〜２５０ｇ／Ｌ、より好ましくは１００〜２００ｇ／Ｌであり、上層の担持量は耐熱性、下層へのガス拡散性、排圧等を考慮すると好ましくは３０〜１５０ｇ／Ｌ、より好ましくは５０〜１００ｇ／Ｌである。
【００２３】
本発明の排気ガス浄化用触媒の製造方法は、ホウ酸アルミニウムと、ＺｒＯ２、ＳｉＯ２、ＦｅＯ、Ｆｅ３Ｏ４、Ｆｅ２Ｏ３およびＴｉＯ２を含む群から選択される少なくとも一種の酸化物を構成する元素、すなわち、Ｚｒ、Ｓｉ、ＦｅおよびＴｉを含む群から選択される少なくとも一種の元素を含む修飾元素含有化合物の溶液とを混合し、蒸発乾固させ、焼成して上記酸化物を含有するホウ酸アルミニウムを製造し、次いで、該修飾ホウ酸アルミニウムとＰｄ化合物の溶液とを混合し、その後、蒸発乾固させ、焼成することにより作製する。その処理工程を以下に具体的に説明する。なお、本明細書、特許請求の範囲等の記載において、「溶液」を構成する溶媒は溶液を形成できるものであれば特には制限されないが、一般的には水が用いられる。
【００２４】
本発明の排気ガス浄化用触媒の製造方法で用いる式１０Ａｌ２Ｏ３・２Ｂ２Ｏ３または式９Ａｌ２Ｏ３・２Ｂ２Ｏ３（Ａｌ１８Ｂ４Ｏ３３）で表わされるホウ酸アルミニウムは市販されており、また実験室規模では、例えば次の方法で製造することができる。 
【００２５】
５０℃の湯浴に浸した三口フラスコ中に溶媒（例えば、２−プロパノール、ブタノール、エタノール）１．５Ｌ、瑪瑙乳鉢にて粉砕したＡｌのアルコキシド（例えば、アルミニウムエトキシド、アルミニウムイソプロポキシド、アルミニウムトリイソプロポキシド、アルミニウムｎ−ブトキシド、アルミニウムｓ−ブトキシド、アルミニウムｔ−ブトキシド、アルミニウムトリブトキシド、アルミニウムフェノキシド、アルミニウムエトキシエトキシエトキシド）２００ｇ、及びＢのアルコキシド（例えば、ボロンｎ−プロポキシド、ボロントリメチルシロキシド、ボロンエトキシエトキシド、ボロンビニルジメチルシロキシド、ボロンアルリルオキシド、ボロンｎ−ブトキシド、ボロンｔ−ブトキシド、ボロンエトキシド、ボロンイソプロポキシド、ボロンメトキシド）４０．９ｇを入れ、Ｎ２ガスにて置換しながら攪拌する。Ａｌのアルコキシドとしてアルミニウムイソプロポキシドを用いる場合には、アルミニウムイソプロポキシドが加水分解すると２−プロパノールが生成されるので、溶媒として２−プロパノールを用いることが製造上最も好ましい。Ａｌのアルコキシドが完全に溶解した後、溶媒（例えば、２−プロパノール）：水＝１：１の混合溶液２４．６ｇをゆっくり滴下して徐々に加水分解させると白いゲル状物質が生成する。得られた沈殿物をエタノールで洗浄し、次いで純水で洗浄し、ろ過した後、１２０℃で一晩（約１５時間）乾燥させ、空気中３００℃で３時間焼成した後、更に空気中１，０００℃で５時間焼成して白色生成物であるホウ酸アルミニウムを得る。このホウ酸アルミニウムはＸ線回折によって式１０Ａｌ２Ｏ３・２Ｂ２Ｏ３あるいは式９Ａｌ２Ｏ３・２Ｂ２Ｏ３（Ａｌ１８Ｂ４Ｏ３３）で表わされるホウ酸アルミニウムであると同定できる。
【００２６】
よって、このようにホウ酸アルミニウムを製造する際に、ホウ酸アルミニウムを製造する原料とともに修飾元素含有化合物を混合し、修飾ホウ酸アルミニウムを製造することも可能である。
【００２７】
本発明の排気ガス浄化用触媒の製造方法においては、ホウ酸アルミニウムと、修飾元素含有化合物（例えばオキシ硝酸ジルコニウム、オキシ塩化ジルコニウム、硝酸ジルコニウム、コロイダルシリカ、テトラエトキシシラン（Tetra Ethoxy Silane:（TEOS））、硝酸鉄、硫酸鉄、酢酸鉄、塩化チタン（III）溶液、塩化チタン（IV溶液、チタニアゾル）の溶液や分散液とを混合する工程は、ホウ酸アルミニウム含有スラリーと修飾元素含有化合物の溶液や分散液とを混合しても、修飾元素含有化合物の溶液や分散液中にホウ酸アルミニウムを添加してもよい。
【００２８】
その後、修飾元素の酸化物がホウ酸アルミニウムの表面にほぼ均一に付着するようにして１２０℃で一晩（約１５時間）蒸発乾固させ、次いで空気中６００℃で３時間焼成して、酸化物で修飾された修飾ホウ酸アルミニウム、即ち本発明の排気ガス浄化用触媒のための担体を得る。
【００２９】
上記のようにして得られた修飾ホウ酸アルミニウムを次いで白金族元素の化合物（可溶性の化合物、例えばＰｄであれば、硝酸Ｐｄ、塩化Ｐｄ、硫酸Ｐｄ）の溶液と混合する。この際、三元触媒において普通に使用されている通常の担体や酸素貯蔵能力（ＯＳＣ）を有するＣｅＯ２−ＺｒＯ２等の担体を共存させることもできる。この際、白金族元素としては少なくとも一種以上を用いるが、二種以上の白金族元素を同時に担持させてもよい。
【００３０】
ここで、本発明で用いる修飾ホウ酸アルミニウムに含まれる修飾元素の酸化物や化合物は、ホウ酸アルミニウムのホウ素やアルミニウムの一部を置換して存在するものでも良いが、置換したものでないことがより望ましい。これらの酸化物や化合物はホウ酸アルミニウムに担持又は表面に修飾した形態で存在するものが望ましく、例えば結晶粒界などに酸化物等として存在する。このような酸化物や化合物は、ＸＲＤなどで観察すると、ホウ酸アルミニウムのピークシフトは観察されず、修飾元素の酸化物や化合物の固有のピークが観察される。
【００３１】
その後、白金族元素の化合物が担体の表面にほぼ均一に付着するようにして１２０℃で一晩（約１５時間）蒸発乾固させ、次いで空気中６００℃で３時間焼成して、修飾ホウ酸アルミニウムに白金族元素が担持されている本発明の排気ガス浄化用触媒を得る。
【００３２】
本発明の排気ガス浄化用触媒構成体は、例えば、次の方法によって製造することができる。修飾ホウ酸アルミニウム、バインダー、所望により酸素貯蔵能力を有するＣｅＯ２−ＺｒＯ２等の担体、及びＰｄ等白金族元素の化合物の溶液を混合し、湿式粉砕処理してスラリーを調製する。得られたスラリーを、周知の方法に従って、セラミックス又は金属材料からなる触媒支持体、好ましくはハニカム形状の触媒支持体に塗布し、乾燥させ、焼成して、触媒支持体と、該触媒支持体上に担持されている排気ガス浄化用触媒の層とを含む排気ガス浄化用触媒構成体を得る。この触媒層の上に更にＲｈ触媒層を有する排気ガス浄化用触媒構成体も同様に製造することができる。
【実施例】
【００３３】
以下に、実施例及び比較例に基づいて本発明を具体的に説明する。【００３４】
（ホウ酸アルミニウムの製造）
５０℃の湯浴に浸した三口フラスコ中に２−プロパノール１．５Ｌ、瑪瑙乳鉢にて粉砕したアルミニウムイソプロポキシド２００ｇ及びボロンｎ−プロポキシド４０．９ｇを入れ、Ｎ２ガスにて置換しながら攪拌した。アルミニウムイソプロポキシドが完全に溶解した（溶液が透明になった）後、２−プロパノール：水＝１：１の混合溶液２４．６ｇをゆっくり滴下して徐々に加水分解させると白いゲル状物質が生成した。得られた沈殿物をエタノールで洗浄し、次いで純水で洗浄し、ろ過した。その後、１２０℃で一晩（約１５時間）乾燥し、空気中３００℃で３時間焼成し、更に空気中１，０００℃で５時間焼成して白色生成物であるホウ酸アルミニウムを得た。このホウ酸アルミニウムはＸ線回折によって式１０Ａｌ２Ｏ３・２Ｂ２Ｏ３で表わされるホウ酸アルミニウムであると同定できた。【００３５】
（実施例１）
上述した通り製造したホウ酸アルミニウムをオキシ硝酸ジルコニル水溶液中に浸漬させた。このオキシ硝酸ジルコニル水溶液中のオキシ硝酸ジルコニルの量は、目的とするＺｒＯ２で修飾された式１０Ａｌ２Ｏ３・２Ｂ２Ｏ３で表わされるホウ酸アルミニウム中のＺｒＯ２の量が１質量％となる量とした。その後、１２０℃で一晩（約１５時間）蒸発乾固させ、空気中６００℃で３時間焼成して１質量％のＺｒＯ２で修飾された式１０Ａｌ２Ｏ３・２Ｂ２Ｏ３で表わされるホウ酸アルミニウムを得た。【００３６】
１質量％のＺｒＯ２を含有する修飾ホウ酸アルミニウムを９９質量部と、Ｐｄとしてメタル換算で１質量部に相当する硝酸Ｐｄと、適量のイオン交換水とを添加したスラリーを撹拌し、その後、乾燥させ、５００℃、１時間焼成し、Ｐｄを担持した修飾ホウ酸アルミニウムを得た。【００３７】
（実施例２）
上述した通り製造したホウ酸アルミニウムをコロイダルシリカ（スノーテックスＯ４０）中に浸漬させた。このコロイダルシリカの量は、目的とするＳｉＯ２で修飾された修飾ホウ酸アルミニウム中のＳｉＯ２を１質量％とした。後の処理は実施例１と同様とし、Ｐｄを担持した修飾ホウ酸アルミニウムを得た。【００３８】
（実施例３）
上述した通り製造したホウ酸アルミニウムを硝酸鉄水溶液中に浸漬させた。この硝酸Ｆｅ水溶液の硝酸Ｆｅの量は、目的とするＦｅ２Ｏ３で修飾された修飾ホウ酸アルミニウム中のＦｅ２Ｏ３が１質量％とした。後の処理は実施例１と同様とし、Ｐｄを担持した修飾ホウ酸アルミニウムを得た。【００３９】
（実施例４）
上述した通り製造したホウ酸アルミニウムを塩化チタン（III）溶液中に浸漬させた。この塩化チタン（III）溶液中の塩化チタンの量は、目的とするＴｉＯ２で修飾された修飾ホウ酸アルミニウム中のＴｉＯ２が１質量％とした。後の処理は実施例１と同様とし、Ｐｄを担持した修飾ホウ酸アルミニウムを得た。【００４０】
（実施例５）
目的とするＳｉＯ２で修飾された修飾ホウ酸アルミニウム中のＳｉＯ２を０．０６質量％とした以外は、実施例２と同様とし、Ｐｄを担持した修飾ホウ酸アルミニウムを得た。 【００４１】
（実施例６）
目的とするＳｉＯ２で修飾された修飾ホウ酸アルミニウム中のＳｉＯ２を０．１０質量％とした以外は、実施例２と同様とし、Ｐｄを担持した修飾ホウ酸アルミニウムを得た。【００４２】
（実施例７）
目的とするＳｉＯ２で修飾された修飾ホウ酸アルミニウム中のＳｉＯ２を０．５０質量％とした以外は、実施例２と同様とし、Ｐｄを担持した修飾ホウ酸アルミニウムを得た。【００４３】
（実施例８）
目的とするＳｉＯ２で修飾された修飾ホウ酸アルミニウム中のＳｉＯ２を５．００質量％とした以外は、実施例２と同様とし、Ｐｄを担持した修飾ホウ酸アルミニウムを得た。【００４４】
（実施例９）
目的とするＳｉＯ２で修飾された修飾ホウ酸アルミニウム中のＳｉＯ２を１０．００質量％とした以外は、実施例２と同様とし、Ｐｄを担持した修飾ホウ酸アルミニウムを得た。【００４５】
（実施例１０）
目的とするＳｉＯ２で修飾された修飾ホウ酸アルミニウム中のＳｉＯ２を１８．００質量％とした以外は、実施例２と同様とし、Ｐｄを担持した修飾ホウ酸アルミニウムを得た。【００４６】
（実施例１１）
目的とするＦｅ２Ｏ３で修飾された修飾ホウ酸アルミニウム中のＦｅ２Ｏ３を０．０６質量％とした以外は、実施例３と同様とし、Ｐｄを担持した修飾ホウ酸アルミニウムを得た。【００４７】
（実施例１２）
目的とするＦｅ２Ｏ３で修飾された修飾ホウ酸アルミニウム中のＦｅ２Ｏ３を０．１０質量％とした以外は、実施例３と同様とし、Ｐｄを担持した修飾ホウ酸アルミニウムを得た。【００４８】
（実施例１３）
目的とするＦｅ２Ｏ３で修飾された修飾ホウ酸アルミニウム中のＦｅ２Ｏ３を０．５０質量％とした以外は、実施例３と同様とし、Ｐｄを担持した修飾ホウ酸アルミニウムを得た。【００４９】
（実施例１４）
目的とするＦｅ２Ｏ３で修飾された修飾ホウ酸アルミニウム中のＦｅ２Ｏ３を５．００質量％とした以外は、実施例３と同様とし、Ｐｄを担持した修飾ホウ酸アルミニウムを得た。【００５０】
（実施例１５）
目的とするＦｅ２Ｏ３で修飾された修飾ホウ酸アルミニウム中のＦｅ２Ｏ３を１０．００質量％とした以外は、実施例３と同様とし、Ｐｄを担持した修飾ホウ酸アルミニウムを得た。【００５１】
（実施例１６）
目的とするＦｅ２Ｏ３で修飾された修飾ホウ酸アルミニウム中のＦｅ２Ｏ３を１８．００質量％とした以外は、実施例３と同様とし、Ｐｄを担持した修飾ホウ酸アルミニウムを得た。【００５２】
（比較例１）
上述した通り製造したホウ酸アルミニウムを９９質量部と、Ｐｄとしてメタル換算で１質量部に相当する硝酸Ｐｄと、適量のイオン交換水とを添加したスラリーを撹拌し、その後、乾燥させ、５００℃、１時間焼成し、Ｐｄを担持したホウ酸アルミニウムを得た。【００５３】
（比較例２）
目的とするＳｉＯ２で修飾された修飾ホウ酸アルミニウム中のＳｉＯ２を０．０３質量％とした以外は、実施例２と同様とし、Ｐｄを担持した修飾ホウ酸アルミニウムを得た。【００５４】
（比較例３）
目的とするＳｉＯ２で修飾された修飾ホウ酸アルミニウム中のＳｉＯ２を２０．００質量％とした以外は、実施例２と同様とし、Ｐｄを担持した修飾ホウ酸アルミニウムを得た。【００５５】
（比較例４）
目的とするＦｅ２Ｏ３で修飾された修飾ホウ酸アルミニウム中のＦｅ２Ｏ３を０．０３質量％とした以外は、実施例３と同様とし、Ｐｄを担持した修飾ホウ酸アルミニウムを得た。【００５６】
（比較例５）
目的とするＦｅ２Ｏ３で修飾された修飾ホウ酸アルミニウム中のＦｅ２Ｏ３を２０．００質量％とした以外は、実施例３と同様とし、Ｐｄを担持した修飾ホウ酸アルミニウムを得た。【００５７】
〈触媒性能評価方法〉
各実施例および各比較例のサンプルについて、固定床流通型反応装置を用いて模擬排ガスの浄化性能を測定した。反応管に触媒粉を１００ｍｇセットし、ＣＯ，ＣＯ２，Ｃ３Ｈ６，Ｈ２，Ｏ２，ＮＯ，Ｈ２ＯおよびＮ２バランスから成る完全燃焼を想定した模擬排ガスを、総流量１０００ｃｃ／ｍｉｎで触媒粉に導入した。１０℃／ｍｉｎで５００℃まで反応管と触媒粉を昇温し、その後にガス成分の測定を行った。【００５８】
出口ガス成分は、ＣＯ／ＮＯ分析計（株式会社  堀場製作所製  「ＰＧ２４０」）及びＨＣ分析計（株式会社  島津製作所製  「ＶＭＦ−１０００Ｆ」）を用いて測定した。 【００５９】
各触媒のＳ被毒を模したＡｇｉｎｇは２５０℃×２０Ｈ  、Ｏ２＝２０％、Ｈ２Ｏ＝１０％、ＳＯ２＝１００ｐｐｍで行った。【００６０】
〈白金族元素の分散度評価方法〉
白金族元素として用いたＰｄの分散度を公知手段であるＣＯパルス吸着法（T. Takeguchi、S. Manabe、R. Kikuchi、K. Eguchi、T. kanazawa、S. Matsumoto、Applied Catalysis A:293(2005)91.）に基づいて測定した。このＰｄ分散度は式Ｐｄ分散度＝ＣＯ吸着量に相当するＰｄ量（モル）／含まれているＰｄの総量により計算される。 【００６１】
〈触媒性能評価結果及びＰｄの分散度測定結果〉
表１は硫黄被毒Ａｇｉｎｇ後の各触媒のＣＯ、ＨＣ、ＮＯの５０％浄化したときの温度（Ｔ５０）である。この結果から、各実施例１〜１６は比較例１に対して、低温（１５０℃）活性が優れることがわかった。また、修飾酸化物の含有量が０．０３質量％である比較例２及び４では、比較例１との差が顕著ではないが、実施例５および１１のように０．０６質量％含有すると、差が顕著になることがわかった。これに対し、修飾酸化物の含有量が２０質量％となる比較例３および５では、触媒の低温活性が比較例１より劣化しており、修飾酸化物の含有量が２０質量％と多いと、かえって低温活性が劣ることがわかった。なお、２０質量％より少ない範囲では、低温活性が向上し、１８質量％の実施例１０、１６では比較例１より優れることがわかった。【００６２】
ここで、硫黄被毒は触媒性能評価方法でのＳ被毒方法と同様に各触媒のＳ被毒を模したＡｇｉｎｇとし、２５０℃×２０Ｈ、Ｏ２＝２０％、Ｈ２Ｏ＝１０％、ＳＯ２＝１００ｐｐｍで行った。【００６３】
表１右端は各触媒のＳ被毒Ａｇｉｎｇ後のＰｄ分散度の評価結果である。これを見ると、各実施例１〜１６は比較例１に対して、Ｐｄ分散度が高いことがわかった。また、修飾酸化物の含有量が０．０３質量％である比較例２及び４では、比較例１との差が顕著ではないが、実施例５および１１のように０．０６質量％含有すると、差が顕著になることがわかった。これに対し、修飾酸化物の含有量が２０質量％となる比較例３および５では、触媒の低温活性が比較例１と同等又は劣化しており、修飾酸化物の含有量が２０質量％と多いと、かえってＰｄ分散率が劣ることがわかった。なお、２０質量％より少ない範囲では、Ｐｄ分散率が向上し、１８質量％である実施例１０、１６では比較例１より優れることがわかった。【００６４】
【表１】
2015083498.tif 000002
【国際調査報告】
2015083498.tif 000003
2015083498.tif 000004
2015083498.tif 000005
2015083498.tif 000006